(57)【特許請求の範囲】
【請求項１】
ステンレス鋼製材料に複数段のプレス絞り加工を順番に施して未完角筒容器を成形し、
成形後の未完角筒容器の一部を構成する製品外フランジ部に変形部を成形し、
次いで変形部が成形された製品外フランジ部を残したままの未完角筒容器全体に焼鈍処理を施し、
しかる後に未完角筒容器から製品外フランジ部をトリム加工して完成角筒容器を製造することを特徴とする、ステンレス鋼製角筒容器の製造方法。
【請求項２】
Ａ工程：ステンレス鋼製材料に複数段のプレス絞り加工を順番に施して未完角筒容器を成形する。
Ｂ工程：プレス絞り加工後の未完角筒容器を構成する容器本体と一体でかつ上部開口縁直辺から外側に広がる製品外フランジ部に当該製品外フランジ部の剛性を高める変形部を成形する。
Ｃ工程：変形部が成形された製品外フランジ部を残したままの未完角筒容器全体に焼鈍処理を施す。
Ｄ工程：焼鈍処理後の未完角筒容器から製品外フランジ部をトリム加工して完成角筒容器を製造する。
以上のＡ，Ｂ、ＣおよびＤ工程をこの順で実行することを特徴とする、ステンレス鋼製角筒容器の製造方法。
【請求項３】
前記変形部は、上部開口縁直辺に対する断面２次モーメントを大きくする形態とされている、請求項２記載のステンレス鋼製角筒容器の製造方法。
【請求項４】
前記未完角筒容器の平面形状が各２つの長直辺と短直辺とからなる長方形とされかつ前記変形部が上部開口縁長直辺側の製品外フランジ部のそれぞれに成形されている、請求項２または３に記載されたステンレス鋼製角筒容器の製造方法。
【請求項５】
前記焼鈍処理が移動中の未完角筒容器に連続して行われる、請求項２〜４のいずれか１項に記載されているステンレス鋼製角筒容器の製造方法。
【請求項６】
前記完成角筒容器が２次電池ケースである、請求項２〜５のいずれか１項に記載されているステンレス鋼製角筒容器の製造方法。
【請求項７】
ステンレス鋼系材料に複数段のプレス絞り加工を順番に施して未完角筒容器を成形するプレス機の後方に変形加工機と焼鈍炉とトリム機とを配置し、
変形加工機が、プレス機においてプレス絞り加工された未完角筒容器を構成する容器本体と一体でかつ上部開口縁直辺から外側に広がる製品外フランジ部に当該製品外フランジ部の剛性を高めるための変形部を成形可能に形成され、
焼鈍炉が、該変形部が成形された製品外フランジ部を残したままの未完角筒容器を受け入れて焼鈍処理可能とされ、
トリム機が、焼鈍処理後の未完角筒容器から製品外フランジ部を除去するトリム加工が可能とされ、
プレス機と変形加工機と焼鈍炉とトリム機との当該各工程を順番に実行することにより完成角筒容器を製造可能に形成されている、ステンレス鋼製角筒容器の製造装置。
【請求項８】
前記変形加工機は、金型交換によって前記変形部の形態を変更可能に形成されている、請求項７記載のステンレス鋼製角筒容器の製造装置。
【請求項９】
前記焼鈍炉は、前記変形加工機側から前記トリム機側に向かって移動中の未完角筒容器に連続焼鈍処理可能である、請求項７または８に記載されているステンレス鋼製角筒容器の製造装置。
【請求項１０】
前記トリム機は、未完角筒容器の姿勢を前記プレス機によるプレス絞り加工時の姿勢とは上下反転させた状態として前記製品外フランジ部を除去するトリム加工が可能に形成されている、請求項７〜９のいずれか１項に記載されているステンレス鋼製角筒容器の製造装置。
【請求項１１】
前記完成角筒容器が、リチウムイオン電池ケースである、請求項７〜１０のいずれか１項に記載されているステンレス鋼製角筒容器の製造装置。
【発明の詳細な説明】
【技術分野】
【０００１】
ステンレス鋼製材料に複数段のプレス絞り加工を順番に施して角筒容器を成形しかつその後に製品外フランジ部をトリムして製品（角筒容器）を製造するステンレス鋼製角筒容器の製造方法およびその製造装置に関する。
【背景技術】
【０００２】
多くの多角筒状の容器（例えば、電池部品、電子部品）の中には、ステンレス鋼製材料（薄板形状）をプレス絞り加工して成形されものが多い。具体的には、選択形状（円形、楕円形、多角形）のステンレス鋼製材料（ブランク）をダイスにセットしかつパンチで圧力を加えて絞り加工しつつ角筒容器（例えば、四角容器）を成形する。なお、材料厚さとダイス・パンチ間のクリアランスの関係から、絞り加工とシゴキ加工に区分されることもあるが、この明細書中のプレス絞り加工とは、絞り加工および／またはシゴキ加工を意味するものとする。
【０００３】
ここに、ステンレス鋼製材料は、種類（オーステナイト系、フェライト系等）によって多少の難易はあるものの、他の材料（例えば、銅合金、アルミニウム合金）と比較して絞り性が極めて低い。歴史的には、室温でのプレス絞り加工では形状精度が悪く、またプレス絞り速度が遅いので生産性が低いとされていた。
【０００４】
そこで、人為的にプレス絞り加工温度を制御して薄板形状の絞り性を向上さる温間プレス絞り加工方法が提案（特許文献１）されている。この提案（前者提案）は、ブランクの形状・寸法およびダイス穴形状を等方性塑性体のすべり線場理論に基づき特定しかつダイスおよび／または板押えの温度（６０〜１５０度）、パンチの温度（−１０〜１０度）を保持しかつ金型断熱を担保する角筒容器の成形方法である。さらに、一段のプレス絞り速度の向上を目指した連続再絞り加工が提案（特許文献２）されている。この提案（後者提案）は、ダイスおよび／または板押えの温度を加熱（６０〜１５０度）し、パンチの温度を冷却（０〜３０度）しかつダイス内に潤滑油を圧送する成形方法である。
【０００５】
特許文献２の記載（図１）によれば、前者提案方式では、第１〜５段の絞り加工後に焼鈍処理を入れ、第７、８段の絞り加工後にも焼鈍処理が必要である。後者提案方式では、中間の焼鈍処理を省き第１〜５段の絞り加工を連続して行えばよい。つまり、人手操作を必要としていた焼鈍処理工程を一掃できる。したがって、プレス絞り加工による成形速度を速くできるから、製造コストを低減できると記載されている。
【先行技術文献】
【特許文献】
【０００６】
【特許文献１】特開平１１−３０９５１９号公報
【特許文献２】特開２００９−１１３０５９号公報
【発明の概要】
【発明が解決しようとする課題】
【０００７】
ところで、ステンレス鋼製角筒容器の需要拡大は目覚しく、さらなる品質高度化、生産高能率化および低コスト化の要請は高まるばかりである。例えば、電気自動車用のリチウムイオン電池のケースに供される場合を考えただけでも、これら要請に応えることは、世界的な産業経済および環境保全に貢献できるところ絶大である。
【０００８】
しかるに、従来のステンレス鋼製角筒容器に関しては、角筒容器の成形方法や成形装置については多くの提案が成されているが、材料から製品（角筒容器）までの一連の製造方法や製造装置についての提案はほとんど見受けられない。つまり、プレス絞り加工、焼鈍処理等のそれぞれの個別的な技術改良に留まっているのが実情である。
【０００９】
すなわち、リチウムイオン電池用ケースの場合、供給されたステンレス鋼製材料（ブランク）から角筒容器を成形しかつ封口板をレーザー溶接する直前の角筒容器（製品）に仕上げるまでの全体工程についての改良・改善が成されなければ、リチウムイオン電池の製造に関する真の生産性向上やコスト低減に寄与できない。
【００１０】
本出願人などの角筒容器の成形工程に関する検討、分析によると、前者提案方式の場合に比較して、中間（焼鈍処理）工程が無いので、後者提案方法の方が有利である。しかし、多段のプレス絞り加工を連続して行える後者提案方式の場合は、温度管理に費やす設備的、取扱い的、材料限定的な負担が大きい。かくして、中間（焼鈍処理）工程を一掃しかつ温度調整機能を設けないでも、多段連続プレス絞り加工だけで所定の形状精度を満たす角筒容器を成形可能とするための再試行が成されている。昨今では、室温での多段連続プレス絞り加工のみで角筒容器を成形でき得ると、見通しされつつある。
【００１１】
さて、角筒容器の製造に関して言えば、プレス絞り加工に関する前者提案方式、後者提案方式、その他のいずれの場合でも、プレス絞り加工後の角筒容器から製品外となるフランジ部をトリム（除去）加工したものが製品（角筒容器）とされる。例えば図３、図４に示す角筒容器７０を構成する容器本体７１から、これと一体の製品外フランジ部８１をトリムする。このトリム加工は、成形（加工）直後の角筒容器が高硬度であるために手間取り長時間を要する場合もある。また、刃先の劣化が早いので頻繁な刃先交換が必要となる。これら点も、経済性、生産性に不利であった。しかも、硬度が高ければ高い程、トリム加工時に角筒容器の形状が機械的に変形する虞が強くなる。
【００１２】
次に、トリム加工後の角筒容器にはプレス絞り加工に伴う大きな歪が蓄積（残存）している。このまま放置すると、形状変化が生じかつ経時的に変化が大きくなり不良品となる。例えば、封口板の密封取付けとの関係から角筒容器の些の形状精度変化さえも許し難いとされる傾向にある。この対策として、トリム加工後に焼鈍処理することで歪を除去するものとされている。しかし、トリム加工後の角筒容器をそのまま焼鈍処理すると、焼鈍温度に起因する形状変化が生じてしまう。多くの場合、対向する上部開口縁直辺（例えば、図３の７４ＬＬ，７４ＬＲ）が接近する方向の変形（内向き変形）となる。つまり、角筒容器の平面的な上部開口縁形状が鼓形状となる。これでは、焼鈍処理を施すことが本末転倒の結果を招くことになる。
【００１３】
かくして、この焼鈍処理に際しては、トリム加工時に発生した変形の矯正および焼鈍処理時の熱的変形の規制（発生防止）の観点から、形状矯正治具が用いられる。この形状矯正治具は、例えば、寸法が高精度で表面が平滑なステンレス鋼製ブロックを主構成要素として成る。しかも、多数の形状矯正治具を装着した形状矯正治具装置と構築されかつ設置されている。
【００１４】
つまり、各形状矯正治具に各角筒容器を正確にセットする。焼鈍処理中は、トリム加工時に発生した機械的変形の矯正のための戻り変形を認めつつ、内向き熱的変形を強制的に規制乃至矯正する。焼鈍処理（歪除去および形状補正）後に角筒容器を形状矯正治具から取り出す（リセットする）。このセット・リセット作業には多大な労力・時間が掛かる。作業熟練も必要である。形状矯正治具の採用は、専用の作業員の配置が必要で、操作・取扱いが難しくなり、生産サイクルの長期化ひいては生産（製造）コストの増加を招くという不利不便がある。この製造全体工程上の不利不便は、プレス絞り加工工程における多少の改善では到底払拭できないほどの大きな欠点である。
【００１５】
しかも、形状矯正治具は、製品（角筒容器）の寸法、形態、形状精度が異なるごとに準備しなければなければならず、一度に焼鈍炉内に収める数量を揃えることになるので、初期投入費用が莫大額となる。経年劣化による新品交換も必要になるのでランニングコストが上がる。いずれも製品単価に及ぼす影響が非常に大きい。つまり、プレス絞り加工後の形状矯正治具を使用した焼鈍処理が必要不可欠とされていたので、結果として大幅な製品コスト低減を阻止する要因となっていた。
【００１６】
さらに、今後は、トリム加工時に発生した変形の矯正および焼鈍処理時の熱的変形の規制（発生防止）とは別の観点、つまり製品機能上や製品低硬度上の観点からプレス絞り加工後の角筒容器を焼鈍処理すべきとの指摘が多くなる傾向にある。焼鈍処理と形状矯正治具との見直しが重要課題になると推測する。
【００１７】
本発明の目的は、生産能率が高くかつ大幅な製造コスト低減を達成できるステンレス鋼製角筒容器の製造方法および製造装置を提供することにある。
【課題を解決するための手段】
【００１８】
角筒容器の製造工程全体を顧みれば、プレス絞り加工により角筒容器を成形し、成形後に邪魔となるフランジ部をトリムし、形状矯正治具を用いての焼鈍処理を施して製品（角筒容器）を得るという慣行に疑いなきものとされて来た。各工程別に、マイナーチェンジ的な改良が進められているものの、製造（生産）工程全体に及ぶ改善がなされていない。生産能率および製造コストに影響を及ぼす割合は、焼鈍処理に際して形状矯正治具（装置）を用いる点が一番大きいと分析される。しかし、形状矯正治具の構造や角筒容器のセット・リセット作業方法などについて個々の改良はされていても、全体的観点からの見直しはされていない。
【００１９】
本発明は、この慣行を打破するものである。すなわち、形状矯正治具を用いた焼鈍処理中における前工程に起因した機械的変形の矯正および当該処理中の熱的変形の規制（予防矯正）に関する本質および製造工程全体の見直し（分析）に基づき創生されたものである。特に、発想の逆転により、プレス絞り加工においては極めて重要視されるもののプレス絞り加工後には無用の長物として取り扱われている製品外フランジ部を巧みに有効利用しつつ形状変化未然防止可能とすることにより、従来欠点の完全払拭乃至大幅削減ができるように構築されている。
【００２０】
詳しくは、請求項１の発明に係るステンレス鋼製角筒容器の製造方法は、ステンレス鋼製材料に複数段のプレス絞り加工を順番に施して未完角筒容器を成形し、成形後の未完角筒容器の一部を構成する製品外フランジ部に変形部を成形し、次いで変形部が成形された製品外フランジ部を残したままの未完角筒容器全体に焼鈍処理を施し、しかる後に未完角筒容器から製品外フランジ部をトリム加工して完成角筒容器を製造することを特徴とする。
【００２１】
また、請求項２の発明に係るステンレス鋼製角筒容器の製造方法は、Ａ工程（ステンレス鋼製材料に複数段のプレス絞り加工を順番に施して未完角筒容器を成形する。）、Ｂ工程（プレス絞り加工後の未完角筒容器を構成する容器本体と一体でかつ上部開口縁直辺から外側に広がる製品外フランジ部に当該製品外フランジ部の剛性を高める変形部を成形する。）、Ｃ工程（変形部が成形された製品外フランジ部を残したままの未完角筒容器全体に焼鈍処理を施す。）およびＤ工程（焼鈍処理後の未完角筒容器から製品外フランジ部をトリム加工して完成角筒容器を製造する。）をこの順で実行することを特徴とする。
【００２２】
また、請求項３の発明は変形部が上部開口縁直辺に対する断面２次モーメントを大きくする形態とされ、請求項４の発明は未完角筒容器の平面形状が長方形とされかつ変形部が上部開口縁長直辺側の製品外フランジ部のそれぞれに成形される。
【００２３】
また、請求項５の発明は、焼鈍処理が移動中の未完角筒容器に連続して行われる。
【００２４】
また、請求項６の発明は、完成角筒容器が２次電池ケースとされている。
【００２５】
さらに、請求項７の発明に係るステンレス鋼製角筒容器の製造装置は、ステンレス鋼系材料に複数段のプレス絞り加工を順番に施して未完角筒容器を成形するプレス機の後方に変形加工機と焼鈍炉とトリム機とを配置し、変形加工機がプレス機においてプレス絞り加工された未完角筒容器を構成する容器本体と一体でかつ上部開口縁直辺から外側に広がる製品外フランジ部に当該製品外フランジ部の剛性を高めるための変形部を成形可能に形成され、焼鈍炉が変形部が成形後の製品外フランジ部を残したままの未完角筒容器を受け入れて焼鈍処理可能とされ、トリム機が焼鈍処理後の未完角筒容器から製品外フランジ部を除去するトリム加工が可能とされ、プレス機と変形加工機と焼鈍炉とトリム機との当該各工程を順番に実行することにより完成角筒容器を製造可能に形成されている。
【００２６】
さらにまた、請求項８の発明は変形加工機が金型交換によって変形部の形態を変更可能とされ、請求項９の発明は焼鈍炉が移動中の未完角筒容器に連続焼鈍処理可能とされ、請求項１０の発明はトリム機が未完角筒容器の姿勢をプレス機によるプレス絞り加工時の姿勢とは上下反転させた状態としてトリム加工可能である。
【００２７】
さらにまた、請求項１１の発明は、完成角筒容器がリチウムイオン電池ケースの製造装置である。
【発明の効果】
【００２８】
請求項１の発明によれば、変形部の成形により従来形状矯正治具を一掃できるから、生産性が高くかつ大幅な製造コスト低減を達成できるとともに形状精度が良好なスンレス鋼製角筒容器を提供できる。
【００２９】
請求項２の発明によれば、製品外フランジ部の剛性を高めるための変形部を成形することにより従来形状矯正治具を一掃できるから、請求項１の発明の場合と同様に、生産性が高くかつ大幅な製造コスト低減を達成できるとともに形状精度が良好なスンレス鋼製角筒容器を提供できる。
【００３０】
請求項３の発明によれば、請求項２の発明の奏する効果に加え、変形部の成形が容易化されかつ焼鈍処理時熱的変形の規制機能を一段と強化できる。請求項４の発明によれば、請求項３の発明の場合と比較して、その効果を効率的に得られる。
【００３１】
請求項５の発明によれば、焼鈍処理時間の長短に拘わらずに全体生産サイクルタイムの一層の短縮化に寄与できる。
【００３２】
請求項６の発明によれば、電気自動車等に求められる低コストで高品質の充放電器を提供でき、世界環境保全にも貢献できる。
【００３３】
請求項７の発明によれば、生産性が高くかつ大幅な製造コスト低減を達成できるとともに形状精度が良好なスンレス鋼製角筒容器を提供可能な請求項２の発明を確実に実施することができる。具現化が容易でかつ設備コストが低い。
【００３４】
請求項８の発明によれば、構造簡単であり、変形部の形態の選択性を拡大できかつ一段と確実かつ安定して成形できる。
【００３５】
請求項９の発明によれば、人手が掛からずに安定した焼鈍処理ができる。しかも、焼鈍処理時間の長短に拘わらずにプレス絞り加工工程の生産サイクルタイムに同期させた運用が容易である。
【００３６】
請求項１０の発明によれば、未完角筒容器の形状精度を担保しながら正確かつ容易なトリム加工ができる。
【００３７】
請求項１１の発明によれば、特に電気自動車等に求められる低コストで高品質の充放電器を提供でき、世界環境保全にも貢献できる。
【図面の簡単な説明】
【００３８】
【図１】本発明に係るステンレス鋼製角筒容器の製造装置を説明するための平面図である。
【図２】同じく、最初（１）段〜最終（６）段のプレス絞り加工工程を説明するため図である。
【図３】同じく、未完角筒容器の平面図である。
【図４】同じく、図３の矢視線Ａ−Ａに基づく縦断面図である。
【図５】同じく、変形加工機を説明するための図である。
【図６】同じく、変形部が成形された後の未完角筒容器を説明するための平面図である。
【図７】同じく、図６の矢視線Ｂ−Ｂに基づく縦断面図である。
【図８】同じく、ステンレス鋼製角筒容器（未完角筒容器）の外観斜視図である。
【発明を実施するための形態】
【００３９】
以下、本発明を実施するための最良の形態について、図面を参照して詳細に説明する。
【００４０】
本ステンレス鋼製角筒容器の製造装置１は、図１〜図８に示す如く、プレス機１０と変形加工機５０と焼鈍炉３０とトリム機４０とをこの順序で配置し、Ａ工程（ステンレス鋼製材料に複数段のプレス絞り加工を順番に施して未完角筒容器を成形する。）、Ｂ工程（プレス絞り加工後の未完角筒容器の製品外フランジ部に変形部を成形する。）、Ｃ工程（製品外フランジ部を残したままの未完角筒容器全体に焼鈍処理を施す。）およびＤ工程（焼鈍処理後の未完角筒容器から製品外フランジ部をトリム加工して完成角筒容器を製造する。）をこの順で実行して完成角筒容器７０を製造するための角筒容器製造方法を確実に実施することができる。
【００４１】
本願明細書中でいう未完角筒容器とは容器本体７１と製品外フランジ部８１とが一体である状態の角筒容器７０を指すものとし、完成角筒容器とは焼鈍処理終了後のトリム加工により容器本体７１から製品外フランジ部８１を除去（トリム加工）された後の角筒容器７０を指すものとする。図３、図４、図６および図７を参照されたい。
【００４２】
図１において、本ステンレス鋼製角筒容器の製造装置１は、プレス機１０と変形加工機５０と焼鈍炉３０とトリム機４０とを材料（ブランク）の搬送方向（図１で左側から右側へ向かう）に配置し、各機械において当該各工程を実行することにより、所定の形状精度および硬度の完成角筒容器を低コストで製造可能に形成されている。すなわち、ステンレス鋼製材料に複数段のプレス絞り加工を順番に施して未完角筒容器を成形し、成形後の未完角筒容器の一部を構成する製品外フランジ部に変形部を成形し、次いで変形部が成形された製品外フランジ部を残したままの未完角筒容器全体に焼鈍処理を施し、しかる後に未完角筒容器から製品外フランジ部をトリム加工して完成角筒容器を製造可能である。
【００４３】
ステンレス鋼製材料（ブランク）乃至未完角筒容器７０は、プレス機１０内では自動間歇搬送され、焼鈍炉３０内では自動連続搬送されてトリム機４０側へ搬出される。変形加工機５０へはプレス機１０から図３、図４に示す未完角筒容器が自動搬入されかつ変形加工機５０から焼鈍炉３０へ変形部が加工された未完角筒容器（図６、図７を参照）が自動搬出される。作業員は、サイクルタイム毎に搬出された未完角筒容器をトリム機４０にセットしてトリム加工すればよい。従来例の場合のように一時に多数の未完角筒容器を多数の形状矯正治具にセット・リセットする慎重な取付け・取り外し作業を必要としないから、作業員の精神的・肉体的負担が大幅に軽減され、待ち時間も少なく能率が高い。歩留まりも大幅に向上する。
【００４４】
つまり、従来例の問題点（製品外フランジ部８１をトリムした後に格別な形状矯正治具を用いて焼鈍処理する。）を一掃することができるから、形状矯正治具に関する初期経済負担およびランニングコストの零（０）化を達成きるとともに製品（角筒容器）の形態（形状、大きさ）ごとに対応させた形状矯正治具の準備や交換作業が不必要である。これらの点からしても、製品コストを大幅に削減できるわけである。
【００４５】
ステンレス鋼製材料（ブランク）から製造される完成角筒容器（製品）７０は、２次電池の一種であるリチウムイオン電池の電池ケースとした場合について説明する。この実施の形態では、ＳＵＳ４３０（フェライト系ステンレス鋼）、ＳＵＳ３０４（オーステナイト系ステンレス鋼）を選択して実施した。
【００４６】
さて、プレス機１０は、ステンレス鋼製材料（ブランク）に複数（ｎ）段のプレス絞り加工を順番に施して角筒容器（未完角筒容器）を成形することができる。ｎ段のｎは、例えば５〜８の中から選択されるが、この実施の形態では、ｎ＝６に選択してある。
【００４７】
各段のプレス絞り加工を実行するｎ（６）台の単機型プレス機１０をブランク搬送方向に配列し、単機型プレス機１０間のブランク（乃至未完角筒容器）の移送（自動間歇搬送）は搬送ロボットで行われる。すなわち、この実施形態におけるプレス絞り加工用プレス機１０は、材料組成、プレス機械の構造、角筒容器の形態、プレス絞り加工工程の数の選択、プレス絞り速度、絞り加工態様、潤滑性等々の研究と改良により、自動的連続成形が可能に構築されている。上記の前者提案の場合のように途中に焼鈍処理工程を必要としない。また、後者提案の場合のような温度調整は行っていない。
【００４８】
プレス機１０のプレス絞り加工速度は、例えば６〜１５ｓｐｍの中から指定した値を設定することができる。今、１０ｓｐｍを設定したとすると、最終段用のプレス機（１０−Ｎ）から変形加工機５０を介して焼鈍炉３０側へ１分間に１０個の未完角筒容器が搬出される。
【００４９】
なお、プレス機１０は、単機型プレス機に限定されない。例えば、ｎ（６）段分のプレス絞り加工用ステージ（ダイス、パンチの組）を共通ベッド（ボルスタ）に配置して、各ステージ間はブランク（乃至未完角筒容器）を同期移送するいわゆるトランスファープレス機１０から構築してもよい。
【００５０】
なおまた、この実施の形態に係るプレス機１０は、上記の通り、ｎ段のプレス絞り加工を連続して順番に施して未完角筒容器を成形可能に形成されているが、これに限定する必要はない。補助的に、任意のプレス絞り加工工程間に上記の前者提案方法（装置）の場合の中間焼鈍処理工程を導入し、あるいは、任意または全部のプレス絞り加工を上記の後者提案方法（装置）の場合のような温度調整をしながら実行可能に構築してもよい。従来例において使用された形状矯正治具の一掃化に基づく本発明の格別の効果（生産性向上およびコスト低減）の顕著性に比較すれば、それら負担は比較的に軽いと言えるからである。もとより、本実施の形態のように、中間焼鈍処理および温度調整を一切不用とするプレス絞り加工方法（装置）とすれば、その効果を飛躍的に向上できること明白である。
【００５１】
未完角筒容器７０（詳しくは、容器本体７１）の平面形状は、図３、図６に示すように、各２つの長直辺（７４Ｌ）と短直辺（７４Ｓ）とからなる長方形である。完成角筒容器（容器本体７１）の横断面形状も同じである。この容器本体７１の上部は開口（７３）され、底部は塞がれている。いわゆる有底角筒容器である。
【００５２】
製品（完成角筒容器）の寸法がＷ３０〜６０ｍｍ×Ｌ１５０〜２００ｍｍ×Ｈ８０〜１３０ｍｍから選択された範囲内であれば、上記の通り、中間焼鈍処理を取り入れずかつプレス絞り加工毎の温度調整をしなくても、連続的に多段プレス絞り加工して未完角筒容器を成形できることを確認している。
【００５３】
ここに、各段用のプレス械１０は、図２に示すごとく、図示しないベッドにダイス１１が取付けられ、図示しないスライドにパンチ２１が設けられている。パンチ２１には、板押え２４と一体のスリーブ２３が被嵌装着されている。このスリーブ２３の基本的機能は、製品外フランジ部８１をダイス１１のガイド面１３に押えつつ、プレス絞り加工を順調に遂行可能とするために必要とするパンチ力に対する適宜な抗力を発生させかつプレス絞り加工の進展に応じて必要十分な素材（製品外フランジ部８１）の量（長さ）をダイス穴部１２内に円滑・安定供給することである。
【００５４】
かくして、スリーブ２３の形態は、外周面全体が曲率半径の大きな緩やかで滑らかな曲面形状、曲面形状と平面形状の組合せあるいは平面形状の組合せとされる。この実施の形態では、２つの平面形状の組合せとしている。両者のつなぎ目は曲面形状である。
【００５５】
したがって、各（１〜６）段でのプレス絞り加工終了後の各未完角筒容器７０は、図３、図４に示すごとく、平面形状が長方形の容器本体７１となる。各段では、主に容器本体７１の深さ寸法が異なる。最終段に向かって次第に深くなる。製品外フランジ部８１の外への広がり（幅長）は最終段に向かって次第に狭く（短く）なる。
【００５６】
容器本体７１の上部開口７３の周縁つまり各上部開口縁直辺７４から外側に広がる傾斜平面形状の製品外フランジ部８１（８１Ｌ、８１Ｒ、８１Ｂ、８１Ａ）が一体に成形されている。上部開口縁直辺７４は、左右の上部開口縁長直辺７４ＬＬ，７４ＬＲと前後の上部開口縁短直辺７４ＳＢ，７４ＳＡからなる。
【００５７】
以下では、図６に示すように、各上部開口縁長直辺７４ＬＬ，７４ＬＲと平行な仮想軸線をＸＬ，ＸＲ、第２の仮想軸線をＸＬＡ，ＸＲＡとし、各上部開口縁短直辺７４ＳＢ，７４ＳＡと平行な仮想軸線をＹＢ，ＹＡ、第２の仮想軸線をＹＢＡ，ＹＡＡとする。
【００５８】
本発明の技術的特徴の１つは、プレス絞り加工終了後において、製品外フランジ部８１のそれぞれに変形部８５を成形することである。全方向の製品外フランジ部８１Ｌ、８１Ｒ、８１Ｂ、８１Ａのそれぞれに変形部８５，８５Ａを成形するものとしている。
【００５９】
ここに、変形加工機５０は、基本的構造がプレス機１０の構造と同等とされ、それに変形加工部が付設されている。この変形加工機５０によれば、プレス機１０においてプレス絞り加工された未完角筒容器（容器本体）の品質（寸法精度等）を担保しつつ変形部を成形加工することができる。また、設備コスト低減化を達成できる。しかも、取扱い簡単でかつ適応性が広い。
【００６０】
すなわち、変形加工機５０は、未完角筒容器７０の一部を構成する製品外フランジ部８１のそれぞれに変形部（８５、８５Ａ）を成形可能に形成されている。変形部８５、８５Ａは、プレス絞り加工終了後であるから、その形態は自由に選択成形できる。曲率が大きい（曲率半径が小さい）ものとするのが好ましい。つまり、プレス絞り加工時に要求されるブランク（製品外フランジ部８１）の場合のように、プレス絞り加工の進展に応じて材料を円滑供給するために曲率を小さく（曲率半径を大きく）しなければならないというような制約はない。
【００６１】
要するに、大曲率の変形部８５、８５Ａを積極的に成形することができる。この変形部を設けることが、本発明（請求項１、２、請求項７）の最大の技術的特徴である従来形状矯正治具の一掃化を達成するための要件である。
【００６２】
ここで、製品外フランジ部８１に変形部を成形することと従来使用の形状矯正治具の一掃化との関係および技術的根拠を説明しておく。
【００６３】
トリム加工後の角筒容器７０をそのまま焼鈍処理すると、上記の通り、形状変化が発生しまうことが実証されている。つまり、図３に示す角筒容器の左右の上部開口縁直辺（長直辺７４ＬＬ，７４ＬＲ）が接近する方向に変形（内向き変形）するので、上部開口縁形状が鼓形状（内側に凸の弓なり形状である。）になると確認されている。
【００６４】
この変形は、基本的には熱応力と熱（温度）変形の問題であるが、形状複雑でかつ平面応力も関係する。しかし、焼鈍処理中に製品外フランジ部８１が角筒容器側の熱的変形に引き摺られなければ角筒容器側の変形を防止できる筈である。つまり、製品外フランジ部の剛性を高めればよい。
【００６５】
すなわち、角筒容器（容器本体７１）の熱的変形に抗することのできるように製品外フランジ部８１の特性［強度・剛性・断面係数など］を改変すればよい。製品外フランジ部８１が平板形状であることからすれば、その平板形状にプレス加工等を積極的に付与すれば、その形状変化により剛性等を変えられる。具体的に、製品フランジ部８１に変形部（例えば、波板形状、ランダム位置の凹凸組合せ形状、縦横溝形状等）を成形すればよい。
【００６６】
この際、変形部の簡素化を探求する。実証されている上部開口縁長直辺７４ＬＬ，７４ＬＲの内向き変形曲線は、丁度、上部開口縁長直辺の中央域（位置）に集中荷重（あるいは全域に等分布荷重）が掛かった場合の両端支持梁（上部開口縁長直辺）の撓み曲線に似ている。機械的には、上部開口縁長直辺（両端支持梁）の強さを上げれば、最大撓みの値を小さくできる。しかし、製品仕様上、容器本体８１の肉厚を勝手に厚くすることはできない。
【００６７】
一方、トリム加工以前は、角筒容器（容器本体７１）と製品外フランジ部８１とは一体であり、製品外フランジ部は外側に広がる平面板形状である。このフランジ部８１を、上部開口縁長直辺７４ＬＬ，７４ＬＲと平行な複数の両端支持梁を一体的に組み合わせた重ね両端支持梁構造であると仮定すると、重ね両端支持梁構造の強化策を講ずれば上部開口縁長直辺に掛かる荷重に基づく上部開口縁長直辺７４ＬＬ，７４ＬＲの内向き変形を小さくできる筈である。
【００６８】
つまり、従来使用の形状矯正治具が、型外からはみ出でないように強制的に規制することで角筒容器の変形を抑える型枠（外的）規制方式であったのに対して、内的に撓み変形を極小化するフランジ（内的）規制方式の具現化を目指す。
【００６９】
まず、プレス絞り加工された未完角筒容器（製品外フランジ部が付いている。）に焼鈍処理を施してみた。形状矯正治具は用いない。すると、製品外フランジ部８１をトリムした後に焼鈍処理した場合に比較して、上部開口縁長直辺の内向き変形を大幅に軽減できた。従来例によるトリム加工後の角筒容器を焼鈍処理した場合の内向き変形に比較して２／１０〜４／１０の形に抑えることができた。つまり、上記の仮定はほぼ正しいと理解される。
【００７０】
したがって、製品外フランジ部８１を一段と大きくすれば、その内向き変形発生を未然防止できるものと推測できる。しかし、製品外フランジ部の大きさ（量）は、プレス絞り加工の特性、絞り深さ、プレス機１０の構造等々に整合しかつ必要十分でかつ最小とするように選択されるので、現実的にはその大きさや厚さを変更することは許され難い。
【００７１】
引き続き、上記の重ね両端支持梁の断面２次モーメントを大きくすることで、同一荷重に対する撓み（変形）を最小化する実験を行った。断面２次モーメント（の値）は、梁高さ（ｈ）の３乗と梁幅（ｗ）との積に比例する。そこで、組み合わされた複数梁の断面２次モーメントを大きくして焼鈍処理したところ、変形は発生しなかった。梁数および当該各断面２次モーメントの大きさを変えた実験を繰り返した結果、その１つの梁の断面２次モーメントを適宜な大きさにするだけでも、焼鈍処理中に内向き熱変形が生じないことを突き止めた。なお、１つの両端支持梁の断面２次モーメントの変更（強化）は、容器本体７１に対する製品外フランジ部全体の剛性を高くすることにもなりかつこの高剛性化が角筒容器の変形防止効果を助長することも考えられる。
【００７２】
断面２次モーメントを大きくするには、例えば、重ね方式による部分的な見掛け板厚の増大や、水平方向に不連続な折曲部、垂直方向に延びる折曲部、水平・垂直方向の組合せ溝、水平複数列のリブ構造、垂直複数列のリブ構造、撓み曲線に対応するアーチ型帯形状の筋目等を製品外フランジ部に積極的に成形すればよい。いずれも変形部を形成する。
【００７３】
ここに、製品外フランジ部自体を利用して製品外フランジ部の断面２次モーメントを大きくすることができるとしても、産業上の利用上、製品外フランジ部の断面２次モーメントを拡大変更する手段の一層の簡素化および加工容易化が必要である。上記の幾多の試験研究によると、変形部を折曲部から形成するのが望ましい。
【００７４】
かくして、変形加工機５０は基本的構造を図２に示すプレス機１０の構造と同等（金型：ダイス、パンチ、スリーブ）に構築してある。設備経済上も有利でありかつ取扱いも簡単である。この変形加工機５０の主要部である変形加工部（折曲成形部）は、図５に示すスリーブ６３の外周面の一部に設けた変形加工凹部６５，変形加工凸部６５Ａと、この変形加工凹部６５，変形加工凸部６５Ａに対向（対応）するダイス５１側の変形加工凸部５５，変形加工凹部５５Ａとから形成されている。
【００７５】
すなわち、変形加工部は、大きな段差部（あるいは、大きな曲率）とされている。製品外フランジ部８１の左右それぞれに変形部（折曲部）を成形するために、ダイス内の未完角筒容器の上部開口縁長直辺７４ＬＬ，７４ＬＲに対応する位置つまりスリーブ６３の左右の位置に一対として設けてある。この実施の形態では、上部開口縁短直辺７４ＳＢ，７４ＳＡに対応する位置つまりスリーブ６３の前後の位置にも一対が設けられている。
【００７６】
なお、容器本体７１の平面的寸法（前後方向寸法）が一段と細長である場合には、上部開口縁短直辺７４ＳＢ，７４ＳＡの内向き変形は起こり難いから仮想軸線をＹＢ、ＹＡを中心とする変形部は成形しないで、上部開口縁長直辺７４ＬＬ，７４ＬＲ側だけに仮想軸線をＸＬ、ＸＲを中心とする変形部８５、８５Ａを成形するようにしても実施することができる。変形部の位置および数についての簡素化を図れる。
【００７７】
変形加工部は、スリーブ外周面の上下方向の一部領域において水平方向に延びる。図６、図７に示すように、製品外フランジ部８１に仮想軸線ＸＬ，ＸＲに沿って延びる帯形状の変形部（折曲部８５）を形成することができる。第２の仮想軸線ＸＬＡ，ＸＲＡに沿って延びる帯形状の変形部（折曲部８５Ａ）も形成することができる。同様に、仮想軸線ＹＢ，ＹＡに沿って延びる帯形状の変形部（折曲部８５）を形成することができる。第２の仮想軸線ＹＢＡ，ＹＡＡに沿って延びる帯形状の変形部（折曲部８５Ａ）も形成することができる。
【００７８】
かかるリブ形状・機能を持つ変形部８５、８５Ａを成形することにより、仮想両端支持梁の断面２次モーメントを大きくすることができるから、焼鈍処理中に各上部開口縁長直辺７４ＬＬ，７４ＬＲに加わる熱的要因荷重に基づき発生される当該各上部開口縁長直辺の内向き撓み（曲がり変形）の値を最小化することができる。
【００７９】
変形加工部（６５、５５）、（６５Ａ、５５Ａ）を設ける位置（スリーブ６３の水平方向の一部領域）は、プレス絞り加工後の製品外フランジ部８１に、予め決められた仮想軸線ＸＬ，ＸＲ、ＸＬＡ，ＸＲＡを中心とした折り曲げ加工により目標の変形部（折曲部）８５、８５Ａを成形することができる位置とされる。仮想軸線ＹＢ，ＹＡ、ＹＢＡ，ＹＡＡを中心とした折り曲げ加工の場合も同様である。
【００８０】
この実施の形態においては、仮想軸線ＸＬ，ＸＲが上部開口縁長直辺７４ＬＬ，７４ＬＲと当該製品外フランジ部８１の外側端とのほぼ中間の位置とされている。仮想軸線７４ＳＢ，７４ＳＡ側の場合も同様である。
【００８１】
図５において、変形加工機５０は、この実施の形態では、ダイス５１側にスリーブ６３側の起立面６３Ｖに対向する起立面５１Ｖを形成し、さらにダイス５１側にスリーブ６３側の水平面６３Ｈに対向する水平面５１Ｈを形成してある。したがって、製品外フランジ部８１には最終的に、図５、図７に示す傾斜部８１Ｋと水平部８１Ｈとの交点が折曲部８５とされ、水平部８１Ｈと起立面８１Ｖとの交点が第２の折曲部８５Ａとされる。つまり、図２、図４の場合に比較して平板形状の製品外フランジ部８１に２つの折曲部８５、８５Ａを含む逆向きの２つの三角山形状変形部（リブ相当）を成形できるわけである。よって、角筒容器７０（容器本体７１）に対する断面２次モーメントを著しく大きできる。
【００８２】
この折曲部８５、８５Ａの成形は、スリーブの形態との関係においてパンチ下降運動を利用して変形部（折曲部）を成形する。もとより、変形部である折曲部８５、８５Ａの形態は、金型（主に、スリーブ６３とダイス５１）の交換により変更することができる。
【００８３】
次に、焼鈍炉３０は、炉本体内にコンベアを装備した構造であり、コンベアの搬送速度は設定変更（例えば、４００〜５００ｍｍ／分）できる。折曲部８５、８５Ａが成形された製品外フランジ部８１を残したままの未完角筒容器７０を受け入れてその全体（７１、８１）に焼鈍処理を施すことができる。従来例のようにプレス絞り加工後の大きな歪を内在する未完角筒容器を長時間放置する事態を払拭できるから、無用な変形発生を誘発することがなくかつ不必要で過度の焼鈍処理を回避できる。炉内搬送方式をループ方式、水平方向の複数列並走方式、上下方向の複数並走方式とすれば、炉本体の搬送方向寸法を小さくすることができる。
【００８４】
この焼鈍炉３０は、トリム機４０に向かって移動中の未完角筒容器に連続焼鈍処理可能である。所定温度（例えば、８００〜９００度）で所定時間（１０〜３０分）の焼鈍処理を行える。なお、焼鈍炉３０は、バッチ式の炉から形成しても実施することができる。
【００８５】
そして、プレス機１０の生産サイクルタイムに合わせて未完角筒容器を入口側から受入れかつ出口側から焼鈍処理後の未完角筒容器を送出すことができる値に設定することができる。
【００８６】
なお、より十分な降温冷却時間を必要とする場合には、焼鈍炉３０の後に降温冷却装置を設けてもよい。この実施の形態では、焼鈍炉３０の後にバッチ式の降温冷却炉を設けてある。
【００８７】
トリム機４０は、プレス機構造方式として構成され、焼鈍処理後の未完角筒容器７０（７１）から製品外フランジ部８１を除去するトリム加工を行う。未完角筒容器の姿勢をプレス絞り加工時の姿勢とは上下反転させた状態として製品外フランジ部を除去するので、トリムカット後のスクラップ（製品外フランジ部）の排出が容易で、安定したトリム加工ができる。
【００８８】
因みに、従来例（前者提案方法）の場合は、プレス絞り加工工程内にトリム加工工程が組み込まれているので、未完角筒容器の姿勢を反転しかつトリム加工後に再反転させることが至難であるから、不安定運転となる。機械設備経済の負担も過大となる。
【００８９】
未完角筒容器の硬度が焼鈍処理により下げられているから、トリム機４０の容量は従来例の場合に比較して半減でき、無理なくトリム加工できかつ刃先寿命も長く、経済的である。製品（完成角筒容器）の形状精度を高く維持できる。つまり、高硬度状態でトリムする従来例の場合に比較して過度な機械的外力による容器変形を招来しない。
【００９０】
このトリム機４０の取扱いは簡単である。作業者は、生産サイクルタイム毎に未完角筒容器を金型にセットして製品外フランジ部を除去すればよい。また、短時間内に多数の角筒容器を形状矯正治具にセットし、焼鈍処理時間中に待機し、その後に慌しくリセットする従来作業と比較すれば、作業員の精神的、肉体的負担は大幅に軽減でき、生産能率を飛躍的に向上できる。
【００９１】
かかる実施の形態に係る角筒容器の製造装置では、次のようにして角筒容器の製造方法が実施される。
【００９２】
（プレス絞り加工）
図１、図２において、第１段プレス機（１０−１）において、スリーブ２３（板押え２４）がブランク（製品外フランジ部８１）をダイス１１（ガイド面１３）に押付ける。パンチ２１の下降により、ブランクはダイス１２内でプレス絞り加工されて図３、図４に示す未完角筒容器７０（容器本体７１）に成形される。ブランク（製品外フランジ部８１）はスリーブ２３の先端を通しダイス穴１２内に供給される。各段プレス機（１０−２）〜（１０−６）において、同様にプレス絞り加工が行われる。容器本体７１の深さは次第に大きく、製品外フランジ部８１の残り量は少なくなる。ステンレス鋼製材料に複数段のプレス絞り加工を順番に施して未完角筒容器を成形（Ａ工程）する。その後、パンチ２１が上昇し、次のプレス絞り加工待ち状態となる。
【００９３】
（変形加工）
図１、図５において、変形加工機５０において、板押え６４およびパンチ６１の下降とともにスリーブ６３がブランク（製品外フランジ部８１）をダイス５１側に押付けると、変形加工凹部６５（変形加工凸部６５Ａ）と変形加工凸部５５（変形加工凹部５５Ａ）との協働により変形部である折曲部８５（８５Ａ）が成形される。同時的に起立面６３Ｖと起立面５１Ｖとの協働により起立部８１Ｖが成形されかつ水平面６３Ｈと水平面５１Ｈとの協働により水平部８１Ｈが成形される。ここに、未完角筒容器を構成する容器本体７１と一体でかつ上部開口縁直辺から外側に広がる製品外フランジ部８１に曲率の大きな折曲部８５、８５Ａを積極的に成形加工（Ｂ工程）することができる。未完角筒容器７０は、図６、図７に示す形態となる。ステンレス鋼製角筒容器（未完角筒容器）の外観斜視図を図８に示す。
【００９４】
（焼鈍処理）
変形部（折曲部）８５、８５Ａが成形された製品外フランジ部８１を残したままの未完角筒容器７０（７１、８１）を受入れかつ未完角筒容器全体に焼鈍処理を施す（Ｃ工程）。この際、折曲部付の製品外フランジ部８１が、容器本体７１の熱変形を規制する。製品寸法精度を保証することができる。また、この焼鈍処理は、製品の光沢や硬度を所望のものに仕上げることにも有効である。
【００９５】
（トリム加工）
上部開口７３を下向きにしてダイス側の上向き受台に角筒容器７１を嵌装させることで未完角筒容器をトリム機４０にセットする。パンチを下降させ、焼鈍処理後の未完角筒容器から製品外フランジ部８１をトリム加工して完成角筒容器を製造する（Ｄ工程）。製品外フランジ部８１を含む全体が焼鈍処理されている。したがって、プレス絞り加工終了直後の高硬度でトリム加工していた従来例の場合に比較して、トリム加工が極めて容易でかつ無理で過大な機械的外力を加えないから製品（角筒容器）の寸法精度を維持できる。
【００９６】
（製品取り出し）
以上のＡ，Ｂ、ＣおよびＤ工程をこの順で実行することにより、ステンレス鋼製角筒容器を製造することができる。
【００９７】
しかして、この実施の形態によれば、プレス機１０と変形加工機５０と焼鈍炉３０とトリム機４０とをこの順序で配置したステンレス鋼製角筒容器の製造装置１であるから、Ａ工程（未完角筒容器の成形）、Ｂ工程（製品外フランジ部に変形部を成形）、Ｃ工程（製品外フランジ部を残したままでの焼鈍処理）およびＤ工程（製品外フランジ部のトリム加工）をこの順で実行する角筒容器製造方法を確実に実施することができる。低コストで具現化容易である。
【００９８】
この角筒容器製造方法によれば、従来形状矯正治具およびその取扱い作業を一掃できるから、生産性が高くかつ大幅な製造コスト低減を達成できる。すなわち、形状精度が高く廉価なステンレス鋼製角筒容器を提供できる。
【００９９】
また、変形加工機５０がパンチ６１に被嵌されたスリーブ６３の形状とパンチ６１の下降運動を利用して折曲部８５，８５Ａを成形可能であるから構造簡単で、確実かつ安定した加工（成形）ができる。金型（５１、６１、６３）を交換することで、変形部（折曲部８５、８５Ａ）の構造・形態を容易に変更できる。
【０１００】
また、焼鈍処理が移動中の未完角筒容器に連続して行われるので、焼鈍処理時間の長短に拘わらずに全体の生産サイクルタイムの一層の短縮化に寄与できる。
【０１０１】
さらに、焼鈍炉３０は、トリム機４０に向かって移動中の未完角筒容器に連続焼鈍処理可能であるから、人手が掛からずに安定した焼鈍処理ができる。しかも、焼鈍処理時間の長短に拘わらずにプレス絞り加工工程の生産サイクルタイムに同期させた運用が容易である。
【０１０２】
さらに、トリム機４０がプレス絞り加工時の姿勢とは上下反転させた姿勢の未完角筒容器から製品外フランジ部をトリム加工できるので、未完角筒容器の形状精度を担保しながら正確かつ迅速・容易にトリムできる。
【０１０３】
さらにまた、完成角筒容器７０が、２次電池（リチウムイオン電池）用ケースであるから、電気自動車等に求められる低コストで高品質の充放電器を提供できるとともに世界環境保全にも大きく貢献できる。
【０１０４】
なお、以上の実施の形態では、ステンレス鋼製角筒容器が２次電池用ケース（リチウムイオン電池用ケースを含む。）とされていたが、これらに限定されるものでなく、電子部品、化学機器等々にも適応される。
【符号の説明】
【０１０５】
１    角筒容器の製造装置
１０  プレス機
１１  ダイス
２１  パンチ
２３  スリーブ
３０  焼鈍炉
４０  トリム機
５０  変形加工機
５１  ダイス（金型）
５５  変形加工凸部
５５Ａ  変形加工凹部
６１  パンチ（金型）
６３  スリーブ（金型）
６５  変形加工凹部
６５Ａ  変形加工凸部
７０  角筒容器
７１  容器本体
７４  上部開口縁
７４Ｌ  上部開口縁長直辺
７４Ｓ  上部開口縁短直辺
８１  製品外フランジ部
８５、８５Ａ  折曲部（変形部）
【図１】
0005441831.tif 000002
【図２】
0005441831.tif 000003
【図３】
0005441831.tif 000004
【図４】
0005441831.tif 000005
【図５】
0005441831.tif 000006
【図６】
0005441831.tif 000007
【図７】
0005441831.tif 000008
【図８】
0005441831.tif 000009